(57)【要約】【課題】  適正な水分を有するスラッジを良好に処理して重金属を良好に封じ込めるとともに、それらの重金属汚染土壌の不溶化・固化処理を効率良く行えるようにする。【解決手段】  スラッジ用定量供給機７により、造粒に適した水分に調整された、重金属を含んだ洗浄分級処理後の粒径０．５ｍｍ未満の細粒子を、固形化材用定量供給機８により固形化材をそれぞれ連続式混合造粒機１１に定量供給し、一次造粒物を作製する。連続混合造粒機１１から一次造粒物を、不溶化材用定量供給機１５から不溶化材をそれぞれ連続式攪拌造粒機１３に供給し、一次造粒物を混合・造粒ならびに圧密して二次造粒物を作製し、二次造粒物の表面を不溶化材でコーティングして攪拌槽１３ａの上部から連続的に排出する。【選択図】        図２
2005305297.tif 000002
【特許請求の範囲】
【請求項１】
重金属を含んだ洗浄分級処理後の粒径０．５ｍｍ未満の細粒子（以下、スラッジと称する）を定量供給するスラッジ供給手段と、
固形化材を定量供給する固形化材供給手段と、
前記スラッジ供給手段から定量供給されるスラッジを第１の移送手段を介して受け入れるとともに前記固形化材供給手段から定量供給される固形化材を第２の移送手段を介して受け入れてスラッジと固形化材とを連続的に混合・造粒して一次造粒物を作製する連続式混合造粒機と、
不溶化材を定量供給する不溶化材供給手段と、
前記連続混合造粒機からの一次造粒物を第３の移送手段を介して受け入れるとともに前記不溶化材供給手段からの不溶化材を第４の移送手段を介して受け入れて一次造粒物を混合・造粒ならびに圧密して二次造粒物を作製し、その二次造粒物の表面を不溶化材でコーティングして連続的に排出する連続式攪拌造粒機と、
を備えたことを特徴とする重金属汚染土壌の不溶化・固化システム。
【請求項２】
請求項１に記載の重金属汚染土壌の不溶化・固化システムにおいて、
連続式混合造粒機に、スラッジに適度な水分を供給するスプレーノズルを付設してある重金属汚染土壌の不溶化・固化システム。
【請求項３】
重金属を含んだ洗浄分級処理後の粒径０．５ｍｍ未満の細粒子（以下、スラッジと称する）と乾粉とを混合解砕して定量供給する混合解砕機と、
固形化材を定量供給する固形化材供給手段と、
前記混合解砕機から定量供給されるスラッジを第１の移送手段を介して受け入れるとともに前記固形化材供給手段から定量供給される固形化材を第２の移送手段を介して受け入れてスラッジと固形化材とを連続的に混合・造粒する連続式混合造粒機と、
不溶化材を定量供給する不溶化材供給手段と、
前記連続混合造粒機からの一次造粒物を第３の移送手段を介して受け入れるとともに前記不溶化材供給手段からの不溶化材を第４の移送手段を介して受け入れて一次造粒物を混合・造粒ならびに圧密して二次造粒物を作製し、その二次造粒物の表面を不溶化材でコーティングして連続的に排出する連続式攪拌造粒機と、
を備えたことを特徴とする重金属汚染土壌の不溶化・固化システム。
【発明の詳細な説明】
【技術分野】
【０００１】
本発明は、鉛、砒素、水銀、カドミウムなどの重金属が付着した焼却灰、汚泥、土壌、底質、石粉、再生粉から重金属が溶出しないように封じ込める重金属汚染土壌の不溶化・固化システムに関する。
【背景技術】
【０００２】
この種のシステムとしては、従来、次のようなものが知られている。
Ａ．第１従来例（特許文献１参照）
建設土木工事で発生する建設発生土や掘削工事で発生する水分量の多い建設汚泥などの発生土を脱水機で所望の含水比になるように脱水処理し、その脱水処理された発生土に吸水剤および固化剤を添加して攪拌混合してゲル化させてから内部物質を分断して粒状化させて安定した品質の粒状体を生成するようにしている。
【０００３】
Ｂ．第２従来例（特許文献２参照）
トンネル掘削作業時の建設汚泥や浚渫作業時の浚渫土などの高含水の発生土に固化剤を添加するとともに吸水剤を添加して攪拌混合機により攪拌混合し、攪拌混合された発生土を解砕造粒機に供給し、発生土の内部物質を分断して粒子化させて粒状体を生成するようにしている。
【０００４】
Ｃ．第３従来例（特許文献３参照）
焼結炉、高炉、電気炉、転炉等製鉄所の各工場より発生したダストを沈殿させた後、その沈殿物を脱水処理して水分２５〜３５％程度のフィルターケーキを得、そのフィルターケーキに生石灰粉とドライダストを混合して凝粒化し、篩分けした後に粗粒は再解砕し、篩下は造粒機に送って造粒処理するようにしている。
【０００５】
Ｄ．第４従来例（特許文献４参照）
浄水場から発生する汚泥や、河川、湖沼等に堆積した汚泥等を脱水処理した脱水汚泥を粒度５ｍｍ以下に解砕し、その解砕物を攪拌式造粒機によって団粒状ペレットに造粒し、そのペレットを含水率約１０％以下に乾燥させ、乾燥されたペレットを焼成温度約８００〜１１００℃で焼成するようにしている。
【０００６】
Ｅ．第５従来例（特許文献５参照）
粉状体、又は泥状体からなる産業廃棄物の原料にセメントと水ガラス溶液とを添加し、攪拌することによって泥状の混合体となし、混合体を丸めて多数の粒状体を形成し、更に、その粒状体に水ガラス溶液を噴霧して、粒状体の表面をコーティングした後に、乾燥して硬化し、有害物質が溶出しないようにしている。
【０００７】
Ｆ．第６従来例（特許文献６参照）
産業廃棄物をアルカリ金属塩のアルカリ性水溶液とコバルトアミン錯体の酸性ないし中性溶液との組み合わせからなる処理剤により処理し、その産業廃棄物をセメントと水の存在下で0.5~20mmの範囲内の粒径のものに造粒し、その造粒物をモルタルにより被覆し、有害重金属の溶出を抑制できるようにしている。
【０００８】
Ｇ．第７従来例（特許文献７参照）
石膏系廃材を粉砕して得た粒子を適当な粒径（粗骨材の場合であれば、粒径25mm以下）に造粒した後、その表面を、セメント原料および水からなるセメント系原料で被覆し、加熱加圧下で炭酸ガスに晒して炭酸化処理し、硫酸カルシウム成分の溶出を抑制した硬質な被覆膜が形成された廃石膏利用骨材を得るようにしている。
【０００９】
Ｈ．第８従来例（特許文献８参照）
セメント等では処理が難しい鉛、六価クロム、砒素、セレン等による汚染土壌を泥土状となし、所定の水と酸化マグネシウムまたは酸化マグネシウムに酸性固化助剤を加えたものを添加・固化して、重金属の近接土壌への溶出を防止するようにしている。
【特許文献１】特開２００３−１２６８２６号公報
【特許文献２】特開平１１−３４３６３３号公報
【特許文献３】特公昭６３−３１２７６号公報
【特許文献４】特許第２６２０７４２号公報
【特許文献５】特開平１１−３３３４２３号公報
【特許文献６】特開平０８−０５７４４３号公報
【特許文献７】特開２００１−０９７７５０号公報
【特許文献８】特開２００２−２０６０９０号公報
【発明の開示】
【発明が解決しようとする課題】
【００１０】
しかしながら、上述のような第１〜第４従来例の場合、処理物に重金属が含まれている場合に、その溶出を防止できない欠点があった。
【００１１】
また、上述のような第５〜第７従来例の場合、いずれにおいてもセメントあるいは水ガラスで粒状体を形成した後、セメントまたは水ガラスで被覆、あるいは加熱加圧下で炭酸化するものであり、重金属の溶出抑制は物理的な封じ込めによってなされるもので、その効果は未だ不十分であった。
【００１２】
また、作製された造粒物の粒度分布が広く、特に粗大粒子や微粒子において重金属等を封じ込める上で信頼性が低くなる欠点があった。
【００１３】
また、第８従来例の場合、酸化マグネシウムを使用したものでは、土壌と処理剤との混合精度が十分ではなく、高い固化強度が得られ難いことや、重金属の不溶化効果やその長期安定性の確保に問題があった。
【００１４】
本発明は、このような事情に鑑みてなされたものであって、請求項１に係る発明は、適正な水分を有するスラッジを良好に処理して重金属を良好に封じ込めるとともに、それらの重金属汚染土壌の不溶化・固化処理を効率良く行えるようにすることを目的とし、請求項２に係る発明は、適正な水分量より少ない場合でも容易に対処できるようにすることを目的とし、請求項３に係る発明は、適正な水分量よりも多い水分を有するスラッジを良好に処理して重金属を良好に封じ込めるとともに、それらの重金属汚染土壌の不溶化・固化処理を効率良く行えるようにすることを目的とする。
【課題を解決するための手段】
【００１５】
請求項１に係る発明の重金属汚染土壌の不溶化・固化システムは、上述のような目的を達成するために、
重金属を含んだ洗浄分級処理後の粒径０．５ｍｍ未満の細粒子（以下、スラッジと称する）を定量供給するスラッジ供給手段と、
固形化材を定量供給する固形化材供給手段と、
前記スラッジ供給手段から定量供給されるスラッジを第１の移送手段を介して受け入れるとともに前記固形化材供給手段から定量供給される固形化材を第２の移送手段を介して受け入れてスラッジと固形化材とを連続的に混合・造粒して一次造粒物を作製する連続式混合造粒機と、
不溶化材を定量供給する不溶化材供給手段と、
前記連続混合造粒機からの一次造粒物を第３の移送手段を介して受け入れるとともに前記不溶化材供給手段からの不溶化材を第４の移送手段を介して受け入れて一次造粒物を混合・造粒ならびに圧密して二次造粒物を作製し、その二次造粒物の表面を不溶化材でコーティングして連続的に排出する連続式攪拌造粒機とを備えて構成する。
【００１６】
（作用・効果）
請求項１に係る発明の重金属汚染土壌の不溶化・固化システムの構成によれば、スラッジ供給手段にスラッジを、固形化材供給手段に固形化材を、そして、不溶化材供給手段に不溶化材をそれぞれ投入することにより、スラッジと固形化材との混合・造粒による一次造粒物の作製、一次造粒物の混合・造粒ならびに圧密による二次造粒物の作製、および、不溶化材による二次造粒物の表面のコーティングを連続的に行うことができる。
【００１７】
したがって、適正な水分を有するスラッジを固形化材と混合して造粒ならびに圧密してからコーティングするから、スラッジを良好に処理して重金属を良好に封じ込めることができる。
【００１８】
しかも、スラッジを圧密するから、減容化できるとともに取り扱いを容易にでき、かつ、重金属の溶出を強度の大きい状態で防止できて再利用できる。
【００１９】
そのうえ、一連の処理を連続的に行えるから、重金属汚染土壌の不溶化・固化処理を効率良く行うことができる。
【００２０】
また、請求項２に係る発明は、前述のような目的を達成するために、
請求項１に記載の重金属汚染土壌の不溶化・固化システムにおいて、
連続式混合造粒機に、スラッジに適度な水分を供給するスプレーノズルを付設して構成する。
【００２１】
（作用・効果）
請求項２に係る発明の重金属汚染土壌の不溶化・固化システムの構成によれば、処理するスラッジに含まれる水分が少ないときに、例えば、砕石スラッジの場合、含水比で１０〜２５ｗｔ％、好ましくは１５〜２０ｗｔ％にするといったように、適正な水分量になるようにスプレーノズルから適度な水分を供給することができる。
【００２２】
したがって、適正な水分量より少ない場合でも、水分の補充により容易に対処できて造粒を効果的に行うことができる。
【００２３】
また、請求項３に係る発明は、前述のような目的を達成するために、
重金属を含んだ洗浄分級処理後の粒径０．５ｍｍ未満の細粒子（以下、スラッジと称する）と乾粉とを混合解砕して定量供給する混合解砕機と、
固形化材を定量供給する固形化材供給手段と、
前記混合解砕機から定量供給されるスラッジを第１の移送手段を介して受け入れるとともに前記固形化材供給手段から定量供給される固形化材を第２の移送手段を介して受け入れてスラッジと固形化材とを連続的に混合・造粒する連続式混合造粒機と、
不溶化材を定量供給する不溶化材供給手段と、
前記連続混合造粒機からの一次造粒物を第３の移送手段を介して受け入れるとともに前記不溶化材供給手段からの不溶化材を第４の移送手段を介して受け入れて一次造粒物を混合・造粒ならびに圧密して二次造粒物を作製し、その二次造粒物の表面を不溶化材でコーティングして連続的に排出する連続式攪拌造粒機とを備えて構成する。
【００２４】
（作用・効果）
請求項３に係る発明の重金属汚染土壌の不溶化・固化システムの構成によれば、混合解砕機にスラッジと乾粉を、固形化材供給手段に固形化材を、そして、不溶化材供給手段に不溶化材をそれぞれ投入することにより、スラッジと固形化材との混合・造粒による一次造粒物の作製、一次造粒物の混合・造粒ならびに圧密による二次造粒物の作製、および、不溶化材による二次造粒物の表面のコーティングを連続的に行うことができる。
【００２５】
したがって、適正な水分量よりも多い水分を有するスラッジを固形化材と混合して造粒ならびに圧密してからコーティングするから、スラッジを良好に処理して重金属を良好に封じ込めることができる。
【００２６】
しかも、スラッジを圧密するから、減容化できるとともに取り扱いを容易にでき、かつ、重金属の溶出を強度の大きい状態で防止できて再利用できる。
【００２７】
そのうえ、一連の処理を連続的に行えるから、重金属汚染土壌の不溶化・固化処理を効率良く行うことができる。
【発明の効果】
【００２８】
請求項１に係る発明の重金属汚染土壌の不溶化・固化システムによれば、スラッジ供給手段にスラッジを、固形化材供給手段に固形化材を、そして、不溶化材供給手段に不溶化材をそれぞれ投入することにより、スラッジと固形化材との混合・造粒による一次造粒物の作製、一次造粒物の混合・造粒ならびに圧密による二次造粒物の作製、および、不溶化材による二次造粒物の表面のコーティングを連続的に行うことができる。
【００２９】
したがって、適正な水分を有するスラッジを固形化材と混合して造粒ならびに圧密してからコーティングするから、スラッジを良好に処理して重金属を良好に封じ込めることができる。
【００３０】
しかも、スラッジを圧密するから、減容化できるとともに取り扱いを容易にでき、かつ、重金属の溶出を強度の大きい状態で防止できて再利用できる。
【００３１】
そのうえ、一連の処理を連続的に行えるから、重金属汚染土壌の不溶化・固化処理を効率良く行うことができる。
【発明を実施するための最良の形態】
【００３２】
次に、本発明の実施例を図面に基づいて詳細に説明する。
【００３３】
図１は、本発明の重金属汚染土壌の不溶化・固化システムに係る実施例を示す全体概略構成図であり、重金属を含有した汚染土壌を一次洗浄機１で洗浄処理し、ベルトコンベア２により洗浄・分級機３に搬送する。
【００３４】
ベルトコンベア２の搬送終端では、粒径が５ｍｍ以上の浄化土壌が再利用のために取出される。また、一次洗浄機１で発生する洗浄排水も洗浄・分級機３に供給する。
【００３５】
洗浄・分級機３では、洗浄処理によって有害物質を洗浄除去して無害化処理した２〜５ｍｍの浄化土壌、０．５〜２ｍｍの浄化土壌それぞれを分級処理して再利用のために取出し、残余のスラッジは水処理装置４に搬送する。
【００３６】
水処理装置４においては、スラッジを沈降分離させ、スラッジを除去した後の水は、鉱酸、有機酸、界面活性剤などの洗浄助剤を添加して一次洗浄機１のベルトコンベア２部分および洗浄・分級機３にリサイクルする。
【００３７】
水処理装置４で分離されたスラッジは、脱水機５により脱水処理してから重金属汚染土壌の不溶化・固化システム６に供給し、造粒ならびに固化処理するとともに不溶化処理した後、再利用資材などとして最終処分するようになっている。
【００３８】
重金属汚染土壌の不溶化・固化システム６には、図２の全体構成図に示すように、造粒に適した水分に調整された、重金属を含んだ洗浄分級処理後の粒径０．５ｍｍ未満の細粒子（以下、スラッジと称する）を定量供給するスラッジ供給手段としてのスラッジ用定量供給機７と、固形化材を定量供給する固形化材供給手段としての固形化材用定量供給機８とが備えられている。
【００３９】
スラッジ用定量供給機７および固形化材用定量供給機８の下方に第１および第２のホッパー９，１０と連続式混合造粒機１１が備えられ、スラッジ用定量供給機７から自然落下によって定量供給されるスラッジを第１のホッパー９を介して受け入れるとともに、固形化材用定量供給機８から自然落下によって定量供給されるスラッジを第２のホッパー１０を介して受け入れ、連続式混合造粒機１１において、スラッジと固形化材とを連続的に混合・造粒して一次造粒物を作製するように構成されている。
【００４０】
連続式混合造粒機１１の下方に第３のホッパー１２と連続式攪拌造粒機１３とが備えられ、連続式混合造粒機１１の横側方でかつ連続式攪拌造粒機１３の上方箇所に、第４のホッパー１４と、不溶化材を定量供給する不溶化材供給手段としての不溶化材用定量供給機１５とが備えられ、連続式混合造粒機１１から自然落下によって供給される一次造粒物を第３のホッパー１２を介して受け入れるとともに、不溶化材用定量供給機１５から自然落下によって定量供給される不溶化材を第４のホッパー１４を介して受け入れる。
【００４１】
この連続式攪拌造粒機１３において、連続式攪拌造粒機１３の攪拌槽１３ａ内の攪拌羽根１３ｂの回転中心から約１／３の位置に一次造粒物および不溶化材それぞれを供給し、攪拌羽根１３ｂの回転数と攪拌槽１３ａの排出ゲート（図示せず）の高さとの相関により、一次造粒物を混合・造粒ならびに圧密して二次造粒物を作製し、その造粒の進行により粒径の大きくなった二次造粒物を攪拌槽１３ａの上部に移行させ、不溶化材を添加して二次造粒物の表面を不溶化材でコーティングして攪拌槽１３ａの上部から連続的に排出するように構成されている。
【００４２】
図示しないが、連続式混合造粒機１１にはスプレーノズルが設置されていて、スラッジに含有される水分量が適正水分よりも少ないときに、例えば、砕石スラッジの場合、含水比で１０〜２５ｗｔ％、好ましくは１５〜２０ｗｔ％にするといったように、結合液となる水を噴霧して造粒を効果的に行えるように構成されている。
【００４３】
第１のホッパー９の上方には、スラッジ用定量混合機７と置換可能に、スラッジと乾粉とを混合解砕して定量供給する混合解砕機１６が設けられ、スラッジに含有される水分量が適正水分よりも多い場合に、スラッジと乾粉とを混合解砕して連続式混合造粒機１１での造粒を効果的に行えるように構成されている。
【００４４】
次に、実験例について説明する。
【００４５】
重金属汚染スラッジを入手することは困難であることから模擬汚染スラッジを作成することにした。
【００４６】
すなわち、砕石スラッジ（平均粒子径Ｄ50＝１５．８μｍ）に所定の濃度に調整した砒素（Ａｓ）の水溶液を添加して、高速攪拌型造粒機内で均一に混合・分散することにより、模擬汚染スラッジを調製した。ここで砒素の試薬にはＮａ2ＨＡｓＯ4を採用した。また固形化材には固化材系、不溶化材（コーティング材）にセメント系を用いた。
【００４７】
各実験条件は、次の通りである。
【００４８】
（１）模擬汚染スラッジ
（２）模擬汚染スラッジ＋固形化材（１０ｗｔ％）の造粒物［回分式］
（３）模擬汚染スラッジ＋固形化材（１０ｗｔ％）の造粒物［連続式］
（４）（２）の造粒物＋不溶化材（１０ｗｔ％）
（５）（３）の造粒物＋不溶化材（１０ｗｔ％）
模擬汚染スラッジに添加する固形化材の割合は１０ｗｔ％である。また、不溶化材はスラッジに対して１０ｗｔ％とした。
【００４９】
汚染土壌の溶出量を環境基準の約６００倍に設定し、連続式と回分式により不溶化・固化処理の実験を行い、溶出量の測定を環告４６号法に準じて行った。その結果を図３に示す。砒素の溶出量は、固形化材だけを添加・混合した連続式および回分式の場合［条件（２）、（３）］、環境基準を満たしていない。連続式の溶出量が回分式に比べて大きいのは、竪型の連続式混合造粒機１１での滞留時間が短いことによるものと考えられる。しかしコーティング処理を施すことにより［条件（４）、（５）］、溶出量が環境基準以下に抑えられていることがわかる。つまり不溶化層の形成が効果的に作用していることが明らかである。
【００５０】
見かけ密度の測定結果を図４に示す。ここで見かけ密度が大きい値を示すほど重質化（造粒粒子内の空隙が小）されていることになる。この図４の結果から、コーティング処理された造粒粒子は汚染スラッジに比べて重質化されていることがわかる［条件（４）、（５）］。つまり、砒素の不溶化・固化のために、固形化材および不溶化材を添加することで増量になるが、造粒を行うことにより減容化される。汚染土壌に対する減容化率は２１％であった。このように減容化されるのは、連続式攪拌造粒機１３のせん断・転動ならびに球形化による。
【００５１】
造粒粒子そのものに注目して、粒子強度を測定した結果を図５に示す。粒子強度が１．５ＭＰａ付近であることからコンクリート用骨材として再利用できると考えられた。更に固化・不溶化された造粒粒子は、球形であるので、流動性に優れており、ハンドリングが容易である。なお、固化・不溶化された造粒粒子は、長期において安定であることが、カラム試験などにより確認されている。
【００５２】
上記実施例では、システムを竪型で構成し、設置に要する敷地面積が小さくて済むようにしているが、各処理機間の移送に水平方向のコンベアを設けて水平型に構成しても良い。
【００５３】
このことに鑑み、スラッジ用定量供給機７または混合解砕機１６から連続式混合造粒機１１上の第１のホッパー９にスラッジを自然落下により移送する構成、ならびに、その構成に代えて水平コンベアを用いる構成などをして第１の移送手段と称する。
【００５４】
また、固形化材用定量供給機８から連続式混合造粒機１１上の第２のホッパー１０に固形化材を自然落下により移送する構成、ならびに、その構成に代えて水平コンベアを用いる構成などをして第２の移送手段と称する。
【００５５】
また、連続式混合造粒機１１から連続式攪拌造粒機１３上の第３のホッパー１２に一次造粒物を自然落下により移送する構成、ならびに、その構成に代えて水平コンベアを用いる構成などをして第３の移送手段と称する。
【００５６】
更に、不溶化材用定量供給機１５から連続式攪拌造粒機１３上の第４のホッパー１４に不溶化材を自然落下により移送する構成、ならびに、その構成に代えて水平コンベアを用いる構成などをして第４の移送手段と称する。
【００５７】
固形化材としては、ポルトランドセメント、混合セメント（高炉スラグセメント、フライアッシュセメント、シリカセメント）、アルミナセメント、セメント系固化材（一般軟弱土用、高有機質土用、六価クロム対策固化材、発塵抑制固化材など）、酸化マグネシウムなどが挙げられる。それらに、補助材として、石炭灰、高炉スラグ、石膏（半水、二水、無水）、生石灰、消石灰、シリカフューム、石灰石などを添加しても良い。
【００５８】
固形化材には、硫酸第一鉄、硫酸第二鉄、塩化第一鉄、塩化第二鉄、硫化ナトリウム、硫黄、燐酸、燐酸ナトリウム、水酸化アパタイト、フッ素アパタイト、キレート剤、次亜塩素酸を併用することができる。
【００５９】
すなわち、重金属が砒素の場合であれば、硫酸第二鉄、塩化第二鉄が選ばれる。総水銀や鉛の場合であれば、硫化ナトリウム、キレート剤が選ばれる。六価クロムやカドミウムの場合であれば、硫化ナトリウムが選ばれる。セレンの場合であれば、硫化ナトリウム、硫酸第一鉄が選ばれる。全シアンの場合であれば、次亜塩素酸が選ばれる。このように、焼却灰、汚泥、土壌、底質、石粉、再生粉中の重金属に応じて適宜選択すれば良い。
【００６０】
コーティング材としては、前述したセメントおよび補助材のほかに、水ガラス、火山灰、珪酸白土などの各種の無機物や、ＥＶＡ（エチレンビニルアセテート）、アクリル、アクリル―スチレン、ウレタン、シリコーンなどの高分子化合物など各種の材料が適用可能である。
【図面の簡単な説明】
【００６１】
【図１】本発明の重金属汚染土壌の不溶化・固化システムに係る実施例を示す全体概略構成図である。
【図２】重金属汚染土壌の不溶化・固化システムを示す全体構成図である。
【図３】砒素の溶出量の測定結果を示すグラフである。
【図４】見かけ密度の測定結果を示すグラフである。
【図５】粒子強度の測定結果を示すグラフである。
【符号の説明】
【００６２】
６…重金属汚染土壌の不溶化・固化システム
７…スラッジ用定量供給機（スラッジ供給手段）
８…固形化材用定量供給機（固形化材供給手段）
１１…連続式混合造粒機
１３…連続式攪拌造粒機
１５…不溶化材用定量供給機（不溶化材供給手段）
１６…混合解砕機
【図１】
2005305297.tif 000003
【図２】
2005305297.tif 000004
【図３】
2005305297.tif 000005
【図４】
2005305297.tif 000006
【図５】
2005305297.tif 000007